УСОВЕРШЕНСТВОВАННЫЙ СПОСОБ НАНЕСЕНИЯ ПОКРЫТИЙ НА ОСНОВЕ СИЛАНА НА ТВЕРДЫЕ ПОВЕРХНОСТИ, В ЧАСТНОСТИ НА МЕТАЛЛИЧЕСКИЕ ПОВЕРХНОСТИ

1. Способ нанесения покрытий на основе силана на твердые поверхности, в частности металлические поверхности, отличающийся тем, что твердую поверхность, в частности, необязательно анодированную или покрытую конверсионным покрытием металлическую поверхность:
I) необязательно очищают, протравливают и/или удаляют с нее травильный шлам,
II) приводят в контакт по меньшей мере с одним негидролизованным силаном, в результате чего на твердой поверхности образуется негидролизованный слой силана,
III) приводят в контакт с водой, в результате чего слой силана, по меньшей мере частично, гидролизуется,
IV) по меньшей мере частично сушат, в результате чего остатки воды и алканола, по меньшей мере частично, удаляются с твердой поверхности,
V) необязательно нагревают, в результате чего по меньшей мере частично гидролизованный и по меньшей мере частично высушенный слой силана отверждается, и
VI) в случае, когда проводят стадию V), необязательно наносят красочное покрытие.
2. Способ по п. 1, отличающийся тем, что по меньшей мере один негидролизованный силан выбирают из группы, состоящей из содержащих серу силанов, предпочтительно из группы, состоящей из силанов с полисульфановыми функциональными группами и меркаптосиланов, более предпочтительно из группы, состоящей из силанов с полисульфановыми функциональными группами.
3. Способ по п. 1 или 2, отличающийся тем, что по меньшей мере один негидролизованный силан нестабилен в растворах на водной основе вообще, и стабилен только в растворах на основе органических растворителей.
4. Способ по одному из предыдущих пунктов, отличающийся тем, что по меньшей мере один негидролизованный силан смешивают по меньшей мере с одним ингибитором коррозии, предпочтительно с бензотриазолом, и затем наносят вместе с по меньшей мере одним ингибитором коррозии на твердую поверхность.
5. Способ по одному из предыдущих пунктов, отличающийся тем, что по меньшей мере один негидролизованный силан смешивают по меньшей мере с одним не содержащим воды и нерастворимым в воде электропроводящим порошком, предпочтительно содержащим или даже состоящим из графита, графена, оксида циркония, оксида титана, оксида кремния, карбида кремния и/или оксида алюминия, перед нанесением по меньшей мере одного негидролизованного силана на твердую поверхность.
6. Способ по одному из предыдущих пунктов, отличающийся тем, что по меньшей мере один негидролизованный силан не смешивают с органическими растворителями.
7. Способ по одному из предыдущих пунктов, отличающийся тем, что на стадии III) твердую поверхность приводят в контакт с водой посредством погружения твердой поверхности в воду.
8. Способ по одному из предыдущих пунктов, отличающийся тем, что время контактирования на стадии III) находится в диапазоне, составляющем 8-330 секунд, предпочтительно, составляющем 20-270 секунд, более предпочтительно, составляющем 20-210 секунд, более предпочтительно, составляющем 20-165 секунд, более предпочтительно, составляющем 35-145 секунд, более предпочтительно, составляющем 45-135 секунд, и особенно предпочтительно, составляющем 55-125 секунд.
9. Способ по одному из предыдущих пунктов, отличающийся тем, что стадию IV) проводят посредством продувки воздухом или посредством вытирания, предпочтительно посредством продувки воздухом.
10. Способ по пункту 9, отличающийся тем, что твердую поверхность выдерживают на протяжении по меньшей мере 15 секунд, предпочтительно на протяжении по меньшей мере 30 секунд, более предпочтительно на протяжении по меньшей мере 45 секунд, и наиболее предпочтительно на протяжении по меньшей мере 60 секунд с тем, чтобы обеспечить скапывание воды после стадии III) и перед стадией IV).
11. Способ по одному из предыдущих пунктов, отличающийся тем, что стадию V) проводят с помощью использования камеры для сушки, предпочтительно при температуре, находящейся в диапазоне, составляющем 105-140°С, и на протяжении 20-60 минут.
12. Способ по одному из предыдущих пунктов, отличающийся тем, что на твердую поверхность, в частности на металлическую поверхность, наносят красочное покрытие не ранее, чем через одну неделю, предпочтительно не ранее, чем через один месяц.
13. Содержащий силан состав для нанесения покрытий на основе силана на твердые поверхности, в частности на металлические поверхности, по одному из предыдущих пунктов, отличающийся тем, что он содержит
a) по меньшей мере один негидролизованный силан и
b) по меньшей мере один ингибитор коррозии и/или по меньшей мере один не содержащий воды и нерастворимый в воде порошок,
причем состав не содержит воды.
14. Твердая поверхность, в частности металлическая поверхность, имеющая покрытие на основе силана, отличающаяся тем, что ее можно получить посредством способа по одному из пп. 1-12, причем покрытие на основе силана имеет среднюю толщину, составляющую по меньшей мере 100 нанометров, предпочтительно, составляющую по меньшей мере 500 нанометров.
15. Применение твердой поверхности, в частности металлической поверхности, по п. 14 в сфере транспортной промышленности или электропроводящего монтажа.